(57)【特許請求の範囲】
【請求項１】
金属箔からなる層の片面に発泡樹脂層が積層され、当該発泡樹脂層の上面にアクリル酸エステル単量体及び／又はメタアクリル酸エステル単量体９０〜９９重量％と官能基を有する単量体１〜10重量％とを乳化重合したガラス転移点−６５℃〜−３０℃のアクリル系共重合体エマルジョン１００重量部に対して粘着付与樹脂を３〜２５重量部加えてなる軟化点が５５℃〜７８℃である水性エマルジョン型粘着剤層が積層され、当該粘着剤層の上面に離型紙が積層されてなるスリーブ穴埋用粘着シートであって低温時においても粘着力が維持されることを特徴とするスリーブ穴埋用粘着シート。
【発明の詳細な説明】
【技術分野】
【０００１】
本発明は、建築物の配管工事のために開けたスリーブ穴の穴埋め補修工事に使用するスリーブ穴埋用粘着シートに関するものである。
【背景技術】
【０００２】
周知の通り、従来のスリーブ穴埋用粘着シートは、略中央部に配管を通す接着用の穴が設けられ、アルミニウムシート層とこのアルミニウムシート層の上面に接着剤層を介して積層した発泡ポリエチレン層とこの発泡ポリエチレン層の上面に粘着剤層を介して積層した離型紙層とから構成され、前記中央の穴を中心として描かれる同心円の円弧まで放射状に形成された切込線と該切込線の内の一本を粘着シートの縁まで延長して形成した分離線とが設けられて、当該切込線を切り離して穴の径を広げることにより脚片が形成されるようになっている（例えば、特許文献１参照）。
【０００３】
そして、スリーブ穴の穴埋め補修工事では、前記従来の粘着シートのスリーブ穴に上・下階を貫通するガス、水道或いは電気等の配管を通した後、該配管の外径に合わせて粘着シートの切込線を切り離して穴の径を広げ、分離線により粘着シートを２分して離型紙層を剥がした後、配管に粘着シートの広げた穴を通し、スラブの下面に接着すると共に、粘着シートの広げられた脚片を配管の側部に接着する。この後、スリーブ穴と配管との間の隙間にモルタルを流し込み、モルタルが固まった後も、粘着シートをスラブの下面に貼った状態にしている。
【０００４】
また、金属箔からなる層の片面に発泡樹脂層が積層され、この発泡樹脂層の上面に該発泡樹脂層の上面を平坦にして補強するフィルム層が積層され、このフィルム層の上面に粘着剤層が積層され、この粘着剤層の上面に離型紙が積層されてなるスリーブ穴埋用粘着シートが提案されている（特許文献２参照）。
【０００５】
【特許文献１】実開平６−６１９４４号公報
【特許文献２】特開平１０−６０３９６号公報
【発明の開示】
【発明が解決しようとする課題】
【０００６】
前記従来の粘着シートはスリーブ穴の穴埋め補修工事において、固まる前の膨潤なモルタルがスリーブ穴の隙間から粘着シートの粘着剤層に浸透するので、粘着剤層の接着力が低下しないように有機溶剤型粘着剤が使用されているが、当該粘着剤ではシックハウス等の環境汚染が問題となっていた。また、有機溶剤型粘着剤に代わる水性粘着剤を使用した粘着シートの開発もなされているが、モルタルから染み出す水分によって粘着剤の接着力が低下して穴埋めされたモルタルを粘着シートが支え切れず、スラブ下面から剥離してしまうという問題点があった。
【０００７】
そこで、本発明は、有機溶剤型粘着剤の代わりに水性粘着剤を使用しても接着力が低下して剥離することのない粘着剤層を積層したスリーブ穴埋用粘着シートを得ることを技術的課題としたものである。
【課題を解決するための手段】
【０００８】
前記技術的課題は、次の通りの本発明によって解決できる。
【０００９】
即ち、本発明に係るスリーブ穴埋用粘着シートは、金属箔からなる層の片面に発泡樹脂層が積層され、当該発泡樹脂層の上面にアクリル酸エステル単量体及び／又はメタアクリル酸エステル単量体９０〜９９重量％と官能基を有する単量体１〜１０重量％とを乳化重合したガラス転移点−６５度〜−３０℃のアクリル系共重合体エマルジョン１００重量部に対して粘着付与樹脂を３〜２５重量部加えてなる軟化点が５５℃〜７８℃である水性エマルジョン型粘着剤層が積層され、当該水性エマルジョン型粘着剤層の上面に離型紙が積層されてなるものであって、低温時においても粘着力が維持されることを特徴とするスリーブ穴埋用粘着シートである。
【発明の効果】
【００１０】
本発明によれば、有機溶剤型粘着剤に代えて水性エマルジョン型粘着剤を積層したので、水分が浸透しても接着力が低下せず、また、低温時においても粘着力が維持され、しかも、環境保全に貢献でき、かつ、火災の危険がないスリーブ穴埋用粘着シートを提供することができる。
【発明を実施するための最良の形態】
【００１１】
以下、本発明の実施の形態を図面に基づき説明する。
【００１２】
実施の形態１．
【００１３】
図１は本実施の形態に係るスリーブ穴埋用粘着シートの平面図、図２は図１に示すスリーブ穴埋用粘着シートの部分縦断面図であり、これらの図において、１は、略中央部に配管を通す接着用の穴２が設けられ、金属箔層３と、該金属箔層３の上面に接着剤層４を介して積層した発泡樹脂層５と、該発泡樹脂層５の上面に粘着剤層６を介して積層した離型紙層７とから構成されたスリーブ穴埋用粘着シート（以下、「粘着シート」ともいう。）である。当該粘着シート１には、前記中央の穴２を中心として描かれる同心円の円弧８まで放射状に形成された切込線９と該切込線９の内の一本を粘着シート１の縁まで延長して形成した分離線10とが設けられ、当該切込線９を切り離して穴２の径を円弧８まで広げることにより、配管の側部に接着する脚片が形成されるようになっている
【００１４】
前記金属箔層３は、発泡樹脂層５を補強して荷重応力を分散する目的で使用されるが、可撓性、裁断加工性に優れた金属箔が好ましく、該金属箔は単体で使用してもよく、布、不織布或いはグラマクロスで裏打ちしたものを使用してもよい。特に、軟質アルミニウム箔は前記特性に優れ、軽量でコストもかからず好適である。アルミニウム箔を使用する場合は、厚さ30〜80μmとすればよく、30μm未満では補強効果、応力分散効果が不十分であり、80μmを超えれば剛性が大きすぎて作業性が悪く、コスト的にも好ましくない。
【００１５】
前記発泡樹脂層５には、難燃処理を施したポリエチレン樹脂やポリプロピレン樹脂を採用すればよく、発泡樹脂層５の厚さは0.5〜３mmとすれば十分で、0.5mm未満では粘着シート１に強度が得られず、あまり好ましくない。
【００１６】
前記発泡樹脂層５は金属箔層３の片面に接着剤層４を介して積層されるが、積層する方法としては接着剤を用いる場合と、発泡樹脂層５の片面（接着面）を熱や火炎により溶融させて接着する方法とがあるが、後者の場合は溶融した発泡樹脂層５の一部が接着剤層４となる。
【００１７】
前記粘着剤層６の粘着剤には、アクリル酸エステル単量体及び／又はメタアクリル酸エステル単量体90〜99重量％と官能基を有する単量体１〜10重量％とを乳化重合したガラス転移点−65℃〜−30℃のアクリル系共重合体エマルジョン100重量部に対して粘着付与樹脂を３〜25重量部加えてなる水性エマルジョン型粘着剤を使用する。
【００１８】
前記アクリル系共重合体エマルジョンの主成分となる（メタ）アクリル酸エステル単量体としては、例えば、メチル（メタ）アクリレート、エチル（メタ）アクリレート、ｎ−プロピル（メタ）アクリレート、ｉ−プロピル（メタ）アクリレート、ｎ−ブチル（メタ）アクリレート、ｉ−ブチル（メタ）アクリレート、ｓｅｃ−ブチル（メタ）アクリレート、ｔ−ブチル（メタ）アクリレート、２−エチルヘキシル（メタ）アクリレート、ラウリル（メタ）アクリレート、ステアリル（メタ）アクリレート、シクロヘキシル（メタ）アクリレート等を使用することができ、好ましくは、メチル（メタ）アクリレート、エチル（メタ）アクリレート、ｎ−ブチル（メタ）アクリレート、２−エチルヘキシル（メタ）アクリレートである。これらを１種単独で使用してもよく、２種以上を混合して使用してもよい。アクリル酸エステル単量体及び／又はメタアクリル酸エステル単量体の使用量は前記主成分中に90重量％未満では、粘着剤の耐光性、耐熱性が不十分となり、99重量％を超えれば水性エマルジョンの貯蔵安定性、機械的安定性が損なわれるので、主成分中90〜99重量％としなければならない。
【００１９】
前記官能基を有する単量体（官能基モノマー）としては、例えば、アミド基、ヒドロキシル基、カルボキシル基、酸無水物基、エポキシ基、オキサゾリン基、マレイミド基、エーテル基等を有するモノマーを使用することができ、好ましくは、アミド基を有する（メタ）アクリルアミド、カルボキシル基を有する（メタ）アクリル酸、イタコン酸、ヒドロキシル基を有する２−ヒドロキシエチル（メタ）アクリレート、エポキシ基を有するグリシジルメタアクリレート、その他の官能基を有するモノマーとして、（ポリ）アルキレングリコールジ（メタ）アクリレート化合物のエチレングリコールジ（メタ）アクリレート、ジエチレングリコールジ（メタ）アクリレートである。これらを１種単独で使用してもよく、２種以上を混合して使用してもよい。官能基を有する単量体の使用量は前記主成分中に１重量％未満では、粘着性が不十分となり、機械的安定性が劣る。また、10重量％を超えて使用しても高コストとなってこのコストに見合う粘着性能（剥離強度）が得られないので、主成分中１〜10重量％としなければならない。
【００２０】
アクリル系共重合体エマルジョンは、前記アクリル酸エステル単量体及び／又はメタアクリル酸エステル単量体と官能基を有する単量体とを乳化重合して得られるが、必要に応じて、酢酸ビニル、（メタ）アクリロニトリル、塩化ビニル、スチレン等の他のモノマーを共重合成分として使用してもよい。アクリル系共重合体エマルジョンの乳化重合は従来の方法を採用すればよく、例えば、ポリオキシエチレンノニルフェニルエーテル、ドデシルベンゼンスルホン酸ナトリウム、ドデシルトリメチルアンモニウムクロライド等のノニオン系、アニオン系、或いはカチオン系乳化剤、過硫酸塩、アゾビスイソチロニトリル、過酸化物等の重合開始剤、ブチルメルカブタン、ドデシルメルカブタン、イソプロピルアルコール等の分子量調整剤、その他、必要に応じて泡消剤、増粘剤、防腐剤等の添加剤と共に、水系媒体中に乳化分散させて不活性雰囲気中で共重合させればよい。
【００２１】
また、乳化重合時のモノマー混合物の添加方法としては、例えば、モノマー混合物をそのままで、或いは、あらかじめ水系媒体中に乳化剤と共に乳化分散したプレエマルジョンとして、一括添加するか、又は、モノマー混合物或いはプレエマルジョンの一部若しくは全量を連続的又は間欠的に添加する方法を用いれば良く、あらかじめモノマー混合物の一部から製造した共重合エマルジョンをシードにしたシード乳化重合法を採用してもよい。乳化重合条件は、例えば、全単量体成分100重量部に対し、水100〜900重量部を使用し、乳化剤、重合開始剤、その他、必要に応じて分子量調整剤、キレート化剤、電解質、ｐＨ調整剤等を適量使用して10〜90℃、好ましくは40〜80℃の重合温度で通常３〜15時間重合すればよい。
【００２２】
前記乳化重合により得られるアクリル系共重合体エマルジョンのガラス転移点（Tg）は−65℃未満では、粘着剤の軟化点が低く不十分であり、−30℃を超えれば、剥離強度が不十分となるので、ガラス転移点−65℃〜−30℃としなければならない。なお、ガラス転移点は（メタ）アクリル酸エステル、官能基モノマーの種類、量等により容易に調整することができる。ここで、アクリル系共重合体エマルジョンのガラス転移点（Tg）は、理学電気株式会社製の示差走査熱量分析計（DSC）を用い、次の条件で測定した値である。即ち、アクリル系共重合体エマルジョンの約５ｇ（固形分換算）をガラス板に薄く引き伸ばし25℃で７日間乾燥させ、ポリマーフィルムを得る。得られた乾燥フィルムのガラス転移点を条件：昇温速度：20℃／分，雰囲気：チッ素，サンプル量：20mgで測定する。
【００２３】
前記粘着付与樹脂は、ロジン系粘着付与樹脂を使用すればよく、具体的には、ロジンエステル、ロジン変性フェノール、水素化ロジン、重合ロジン等を採用すればよい。当該粘着付与樹脂の配合量はアクリル系共重合体エマルジョン100重量部に対して３重量部未満では、粘着剤の軟化点が低く不十分となり、25重量部を超えれば、粘着剤の剥離強度が弱く不十分となるので、３〜25重量部でなければならない。なお、ロジン系粘着付与樹脂は単独使用の外、２種以上を混合して使用してもよい。
【００２４】
そして、スリーブ穴の穴埋め補修工事では、前記粘着シート１のスリーブ穴２に配管を通した後、該配管の外径に合わせて粘着シート１の切込線９を切り離して穴の径を円弧８まで広げ、分離線10により粘着シート１を２分して離型紙層７を剥がした後、配管に粘着シート１の広げた穴を通してスラブ下面に接着すると共に、粘着シート１の広げられた脚片を配管の側部に接着する。この後、スリーブ穴と配管との間の隙間にモルタルを流し込む。
【００２５】
本実施の形態では、粘着シート１の粘着剤層６に特定量配合の水性エマルジョン型粘着剤を使用したので、スリーブ穴の穴埋め補修工事において、粘着剤層の接着力が低下せず、低温粘着性も良好で、粘着シート１がスラブ下面から剥離することはない。
【実施例】
【００２６】
実施例１〜７、参考例１及び比較例１〜５：金属箔としてJIS4160に適合する1N30の厚さ50μmの軟質アルミニウム箔、接着剤として市販のSKダイン（商品名：BS-HS：型番：綜研化学株式会社製）、坪量110g/m2の離型紙を使用した。発泡樹脂層として市販のハイエチレンＳ（商品名：EF-3002G ：型番：日立化成工業株式会社）２mm厚を使用した。
【００２７】
また、（メタ）アクリル酸エステル単量体として２−エチルヘキシルアクリレート（２EHA）、ｎ−ブチルアクリレート（n-BA）、メチルメタクリレート（MMA）及びヒドロキシメタクリレート（HEMA）を使用し、官能基を有する単量体としてアクリル酸及びメタクリル酸を使用した。
【００２８】
また、粘着付与樹脂として、荒川化学工業株式会社製の軟化点160℃のロジンエステル系エマルジョン樹脂（商品名：E-650）、軟化点160℃のノントルエンタイプのロジンエステル系エマルジョン樹脂（商品名：E-865NT）、軟化点75℃のロジンエステル系エマルジョン樹脂（商品名：E-710）及び軟化点100℃のロジンエステル系エマルジョン樹脂（商品名：E-720）を使用した。
【００２９】
水性エマルジョン型粘着剤は、表１に示す単量体組成にて反応容器に脱イオン水を40重量部、乳化剤としてドデシルベンゼンスルホン酸ナトリウム0.2重量部、重合開始剤として過硫酸ナトリウム0.6重量部を仕込み、60℃として窒素ガスにて置換した後、表１に示す単量体組成100重量部を脱イオン水50重量部とドデシルベンゼンスルホン酸ナトリウム0.6重量部を混合し、プレエマルジョンを調製した。このプレエマルジョンを80℃に昇温した反応容器に４時間かけて連続的に滴下し、攪拌下で乳化重合し、プレエマルジョン滴下終了後、さらに２時間攪拌を続け、乳化重合を完結した。そして、各アクリル系エマルジョンＡ〜Ｈを調製し、さらに、表２及び表３に示す配合割合にて粘着剤の調製を行った。次に、アクリル共重合体エマルジョンＡ〜Ｈを100重量部（固形分換算）に対し、表２及び表３に示す粘着付与樹脂を配合し、ウレタン系増粘剤を用いて11000mPa・ｓ±300mPa・ｓの粘度に調製した。次いで、これらの水性エマルジョン型粘着剤を乾燥後の塗工量が75g/m2になるように、離型紙上にアプリケータで塗工し、100℃×５分間換乾燥した。この後、ポリエチレン系フォーム発泡体に転写し、室温で２日間養生して粘着加工供試体とした。
【００３０】
【表１】
0005286460.tif 000002
【００３１】
【表２】
0005286460.tif 000003
【００３２】
【表３】
0005286460.tif 000004
【００３３】
なお、表１中、PEGDMAは架橋剤ポリエチレングリコールジメタクリレートを示す。
【００３４】
また、表２及び表３中、各水性エマルジョン型粘着剤の軟化点（℃）は、幅２５mm×長さ５０mmのシート面に当該各粘着剤を塗布して該塗布面の２５mm×２５mmの面積にポリプロピレン製板を貼り付けて５kgゴムローラで圧着して２４時間放置後、自動昇温付きオープン中にて５００gの分銅をポリプロピレン製板の下端に付けて吊し、４０℃で３０分間保持した後に３℃／５分の割合で昇温して貼り付けているポリプロピレン製板が落下したときの温度を測定した。軟化点は５５℃以上を良好とし、５５℃未満を不十分とした。剥離強度（Ｎ/２５ｍｍ）は、幅２５ｍｍ、長さ１８０ｍｍの供試体を用いてポリプロピレン（ＰＰ）樹脂板に張り付け、２kgのローラーで１往復後圧着させた。そして、２３℃×６５％湿度の条件下で２０分間静置し、３００ｍｍ／分の引張速度で90°剥離強度をJISZ 0237に準拠して測定した。４Ｎ/２５ｍｍ以上が良好で、４Ｎ/２５ｍｍ未満が不十分とした。分銅タックは前記粘着加工した供試体を水平な場所に２５℃×６５％湿度条件下で、底面積１ｃｍ２、重さ１０ｇの分銅を３秒間静置後、分銅を垂直方向に引張り、分銅タックを測定した。０．３ｋｇ/ｃｍ２以上を良好とし、０．３ｋｇ/ｃｍ２未満を不十分とした。
【００３５】
表２及び表３によれば、実施例１〜７の各水性エマルジョン型粘着剤は、軟化点、剥離強度及び分銅タックの測定値がいずれも高い値を示しており、粘着性能が優れていることが確認できる。
【００３６】
続いて、軟質アルミニウム箔の片面にSKダインをウエット状態で１２０ｇ／ｍ２（乾燥後の重量５０ｇ/ｍ２）塗布し、溶剤乾燥後に、軟質アルミニウム箔のＳＫダイン塗布面とハイエチレンＳ面とを貼り合わせ、軟質アルミニウム箔（金属箔層）とハイエチレンＳ（発泡樹脂層）とからなる積層体１０枚を得、離型紙の離型面に表２及び表３に示す各水性エマルジョン型粘着剤をウエット状態で１４３ｇ/ｍ２（乾燥後の重量６０ｇ/ｍ２）塗布し、溶剤乾燥後に、離型紙の粘着剤塗布面と、前記各積層体のハイエチレンＳ面とを貼り合わせて、軟質アルミニウム箔（金属箔層）とSKダイン層（接着剤層）とハイエチレンＳ（発泡樹脂層）と水性エマルジョン型粘着剤層と離型紙層とからなる各粘着シート（実施例１〜７、参考例１及び比較例１〜５）を得た。
【００３７】
その後、配管外径寸法20mmの粘着シートとするために、縦横200×200mmの正方形に裁断して、図１に示すように、小丸に切り抜いた中央から20mmを越える同じ長さの放射状切込線を８本形成し、その１本をシート端縁まで伸ばして分離線とした。
【００３８】
スリーブ穴に外径寸法20mmの配管を通した後、配管の外径に合わせて、粘着シートの切込線及び分離線を切り離して中央の小丸から穴の径を広げた後、離型紙を剥がして配管に通してスラブ下面に接着すると共に、粘着シートの広げられた脚片を配管の側部に接着した。その後、スリーブ穴と配管との間の隙間にモルタルを流し込み、モルタルが固まるのを待った。
【００３９】
粘着シートがスラブの下面から剥がれているか否かを観察した結果、実施例１〜７の粘着シートにおいては低温粘着性が良好で剥離していなかったが、比較例１〜５においてはいずれもモルタルから染み出す水分によって接着力が低下し、剥離部分が目立った。
【産業上の利用可能性】
【００４０】
本発明によれば、特定量のアクリル酸エステル単量体及び／又はメタアクリル酸エステル単量体、官能基を有する単量体及び粘着付与樹脂からなる水性エマルジョン型粘着剤を使用したから、水分が浸透しても接着力が低下せず、しかも、環境保全に貢献して、火災の危険がないスリーブ穴埋用粘着シートを提供することができる。
【００４１】
従って、本発明の産業上利用性は非常に高いといえる。
【図面の簡単な説明】
【００４２】
【図１】本実施の形態に係るスリーブ穴埋用粘着シートの平面図である。
【図２】図１に示すスリーブ穴埋用粘着シートの部分縦断面図である。
【符号の説明】
【００４３】
１  スリーブ穴埋用粘着シート（粘着シート）
２  穴
３  金属箔層
４  接着剤層
５  発泡樹脂層
６  粘着剤層
７  離型紙層
８  円弧
９  切込線
１０  分離線
【図１】
0005286460.tif 000005
【図２】
0005286460.tif 000006